Полимерный теплопроводящий высокоэластичный композиционный материал
POLYMER HEAT-CONDUCTING HIGHLY ELASTIC COMPOSITE MATERIAL

Изобретение относится к области теплопроводящих диэлектрических материалов и может найти применение при изготовлении теплоотводящих прокладок, лент, герметиков, заливочных компаундов для электротехнических и электронных устройств, изделий силовой электроники, портативных устройств, блоков электропитания и силовых преобразователей, в которых необходимо обеспечить теплоотвод от теплонагруженных элементов и узлов.
Известен полимерный теплопроводящий компаунд для герметизации [Патент РФ Теплопроводящий компаунд для герметизации RU 2651178, МПК С09К 3/10, 18.04.2018 г. Авторы: Мушенко В.Д., Сулаберидзе В.Ш., Ефремов Н.Ю., Михеев В.А., Мушенко Д.В.].
Недостатком данной композиции является низкое значение коэффициента теплопроводности, а так же использование данной композиции только для герметизации технических изделий и систем, и не возможности использования данной композиции для изготовления теплопроводящих прокладок.
Известен теплопроводящий электроизоляционный композиционный материал [Патент РФ Теплопроводящий электроизоляционный композиционный материал RU 2643985, С09К 5/100, C08L 23/06, C08K 3/38, C08K3/28, 06.02.2018 г. Авторы: Новокшонова Л.А., Кудинова О.И., Берлин А.А., Гринев В.Г., Нежный П.А., Крашенинников В.Г.].
Недостатком данной композиции является сложность технологического процесса, в котором требуется применение диспергирования гексагонального нитрида бора ультразвуковой обработкой до пластинчатых частиц для наполнения сверхвысокомолекулярного полиэтилена полимеризационным методом. Другим недостатком можно считать применение композиционного материала только в качестве радиатора для особо теплонагруженных элементов, что уменьшает эффективность работы композиционного материала за счет термических сопротивлений на границах соприкосновения материала и элементов.
Наиболее близким по технической сущности к предлагаемому изобретению является теплопроводящий электроизоляционный высокоэластичный гелевый листовой материал группы КПТД-2М фирмы НОМАКОН по ТУ РБ 100009933.004-2001, включающий гелевую силиконовую основу с максимальной эластичностью и различные фракции микропорошков теплопроводящего керамического наполнителя, содержащий микропорошки α-Кристалентма и  β- Кристалентма и нитридной керамики, полученный под давлением плотноупакованной однородной структуры.
3
Недостатком данной композиции является сложность подготовки теплопроводящего компонента, а также относительно низкий коэффициент теплопроводности композиции 0,8-1,4 Вт/(М·К) в сочетании с высокой плотностью от 1.8 г/см.
Техническая задача, которую решает предлагаемое изобретение, заключается в повышении теплопроводности и коэффициента сжимаемости теплопроводящего композиционного материала с низкой плотностью.
Технический результат достигается путем введения наполнителя в матрицу на основе кремнийорганического каучука или силиконового герметика, разбавленных силиконовыми маслами в количестве от 30% до 40% , при этом наполнитель выполнен как в виде частиц гексагонального нитрида бора размером от 0,8 мкм до 35 мкм в количестве 0,1-80% от общей массы полимерного теплопроводящего высокоэластичного композиционного материала, так и в виде частиц синтетических микроалмазов в количестве до 10% от общей массы вышеуказанного материала, при этом частицы синтетических микроалмазов могут располагаться в матрице хаотично.
В случае применения наполнителей в виде теплопроводящих частиц гексагонального нитрида бора в сочетании с хаотически расположенными частицами синтетических микроалмазов оба наполнителя перемешиваются, образуя порошковую структуру, которая в дальнейшем вмешивается в матрицу, которая изначально находится в жидком состоянии.
После введения в жидкую матрицу наполнителей производился процесс отверждения, который протекает в нормальных условиях с участием отвердителей или в результате взаимодействия реакционноспособных групп олигомеров между собой.
Теплопроводность композиции увеличивается за счет того, что высоко теплопроводящие синтетические частицы микроалмазов, распределяясь в матрице, образуют каналы проводимости тепла в виде отдельных микрочастиц, а теплопроводящие частицы нитрида бора обеспечивают более плотную упаковку в матрице. При этом для обеспечения более высокой плотности упаковки применяются частицы с разбросом размера частиц от 0,8 до 35 мкм. Полученные значительные величины коэффициента теплопроводности обусловлены низкой концентрацией или полным отсутствием дефектов в композиционном материале.
Технологичность изготовленного полимерного теплопроводящего композиционного материала достигается путем применения стандартных (общеприменяемых) технологических операций (смешивание, измельчение, полимеризация) в нормальных условиях.
При этом числовые значения коэффициента теплопроводности не зависят от типа матрицы на основе кремнийорганического каучука или силиконового герметика, разбавленных силиконовыми маслами, при заданной концентрации наполнителя.
Пример 1.
Изготавливали полимерный теплопроводящий высокоэластичный композиционный материал, имеющий в качестве матрицы кремнийорганический каучук, разбавленный силиконовыми маслами в количестве до 50% от общей массы матрицы, в которую, при нахождении ее в изначальном жидком состоянии, добавляли гексагональный нитрид бора в количестве 80% от общей массы нанокомпозита. Полученная композиция отверждалась при помощи отвердителя в нормальных условиях. В результате значение коэффициента теплопроводности данного композиционного материала составляло величины от 1,4 Вт/м*K до 1,8 Вт/м*K (при температуре 24°C), а коэффициент сжимаемости нанокомпозита варьировался в пределах от 25% до 30 %.
Пример 2.
Изготавливали полимерный теплопроводящий высокоэластичный композиционный материал, имеющий в качестве матрицы кремнийорганический каучук или силиконовый герметик разбавленные силиконовыми маслами в количестве до 50% от общей массы матрицы, в которую, при нахождении ее в изначальном жидком состоянии, добавляли частицы гексагонального нитрида бора с размером частиц от 0,8 мкм до 35 мкм в количестве 70% от общей массы нанокомпозита в сочетании с синтетическими микроалмазами диаметром до 80 мкм в количестве 10% от общей массы нанокомпозита. Полученная композиция отверждалась при помощи отвердителя в нормальных условиях. В результате значение коэффициента теплопроводности данного композиционного материала составляло величины от 1,5 Вт/м*K до 1,8 Вт/м*K (при температуре 24°C), а коэффициент сжимаемости нанокомпозита варьировался в пределах от 50% до 60%.
Пример 3.
Изготавливали полимерный теплопроводящий высокоэластичный композиционный материал, имеющий в качестве матрицы силиконовый герметик разбавленный силиконовыми маслами в количестве до 50% от общей массы матрицы, в которую, при нахождении ее в изначальном жидком состоянии, добавляли частицы гексагонального нитрида бора с размером частиц от 0,8 мкм до 35 мкм в количестве 80% от общей массы нанокомпозита в сочетании с синтетическими микроалмазами диаметром от 63 до 80 мкм в количестве 10% от общей массы нанокомпозита. Полученная композиция отверждалась при помощи отвердителя в нормальных условиях. В результате значение коэффициента теплопроводности данного композиционного материала составляло величины от 1,8 Вт/м*K до 2 Вт/м*K (при температуре 24°C), а коэффициент сжимаемости нанокомпозита варьировался в пределах от 55% до 70%.
Характеристики теплопроводящего высокоэластичного композиционного материала приведены в таблице 1
Наименование параметра
Номер примера
1
2
3
Плотность, г/см<sup>3</sup>
1,15-1,2
1,25-1,3
1,25-1,3
Условная вязкость, мм
20
22
25
Время жизнеспособности, мин, в пределах
10-20
10-20
10-20
Тангенс угла диэлектрических потерь при частоте 10<sup>6 </sup>Гц,не более
0,0067
0,0067
0,0067
Диэлектрическая проницаемость при частоте 10<sup>6</sup> Гц, не менее
3,45
3,48
3,48
Теплопроводность, Вт/м·К,  не менее
1,4-1,8
1,5-1,8
1,8-2
Усадка, %, не более
0,1
0,1
0,1
Водопоглощение, % не более
0,1
0,1
0,1
Сжимаемость, % не менее
25-30
50-60
55-70
Коэффициент линейного теплового расширения, 1/К
(229±10)·10<sup>-6</sup>
(229±10)·10<sup>-6</sup>
(229±10)·10<sup>-6</sup>